(57)【特許請求の範囲】
【請求項１】
ポリエチレングリコール構造部分とポリアスパラギン酸構造部分から成るブロック共重合体のカルボン酸基と、タキサン類のアルコール性水酸基がエステル結合しているタキサン類の高分子結合体であって、下記一般式（Ｉ）：
【化１】
0005249016.tif 000008
［式中、Ｒ１は水素原子又は（Ｃ１〜Ｃ６）アルキル基を示し、Ｒ２は結合基を示し、Ｒ３は水素原子又は（Ｃ１〜Ｃ６）アシル基を示し、Ｒ４はタキサン類のアルコール性水酸基の残基を示し、Ｒ５は（Ｃ１〜Ｃ３０）アルコキシ基、（Ｃ１〜Ｃ３０）アラルキルオキシ基、（Ｃ１〜Ｃ３０）アルキルアミノ基、ジ（Ｃ１〜Ｃ３０）アルキルアミノ基、カルボキシ基が保護されたアミノ酸及び−Ｎ（Ｒ６）ＣＯＮＨ（Ｒ７）からなる群から選ばれる基を示し、Ｒ６、Ｒ７は同一でも異なっていてもよく（Ｃ３〜Ｃ６）環状アルキル基若しくは三級アミノ基で置換されていてもよい（Ｃ１〜Ｃ５）アルキル基を示し、ｔは５〜１１５００の整数を示し、ｄ、ｅ、ｆ、ｇ、ｈ、ｉ及びｊは各々独立に０〜２００の整数を示し、ただしｄ＋ｅは１〜２００の整数を示し、且つｄ＋ｅ＋ｆ＋ｇ＋ｈ＋ｉ＋ｊは３〜２００の整数を示し、ポリアスパラギン酸構造部分の各構成単位の結合順は任意である］で表されるタキサン類の高分子結合体。
【請求項２】
Ｒ１が（Ｃ１〜Ｃ６）アルキル基であり、Ｒ２が（Ｃ２〜Ｃ６）アルキレン基であり、Ｒ３が（Ｃ１〜Ｃ６）アシル基であり、ｔが１００〜３００の整数であり、ｄ、ｅ、ｆ、ｇ、ｈ、ｉ及びｊが各々独立に０〜１００の整数であり、ただしｄ＋ｅは１〜１００の整数であり、且つｄ＋ｅ＋ｆ＋ｇ＋ｈ＋ｉ＋ｊが６〜１００の整数である請求項１記載のタキサン類の高分子結合体。
【請求項３】
Ｒ１が（Ｃ１〜Ｃ３）アルキル基であり、Ｒ２が（Ｃ２〜Ｃ４）アルキレン基であり、Ｒ３が（Ｃ１〜Ｃ３）アシル基であり、ｔが１００〜３００の整数であり、ｄ、ｅ、ｆ、ｇ、ｈ、ｉ及びｊが各々独立に０〜９０の整数であり、ただしｄ＋ｅは１〜９０の整数であり、且つｄ＋ｅ＋ｆ＋ｇ＋ｈ＋ｉ＋ｊが１５〜９０の整数である請求項２記載のタキサン類の高分子結合体。
【請求項４】
タキサン類がパクリタキセル又はドセタキセルである請求項１〜３に記載のタキサン類の高分子結合体。
【請求項５】
ポリエチレングリコール構造部分とポリアスパラギン酸構造部分から成るブロック共重合体のカルボン酸基と、タキサン類のアルコール性水酸基とを有機溶媒中、脱水縮合剤を用いてエステル結合させることを特徴とする請求項１〜４のいずれか一項に記載のタキサン類の高分子結合体の製造方法。
【請求項６】
請求項１〜４のいずれか一項に記載のタキサン類の高分子結合体を有効成分とする抗癌剤。
【発明の詳細な説明】
【技術分野】
【０００１】
本発明は、ポリエチレングリコール構造部分と２以上のコハク酸モノアミド構造部分を有するポリマーのカルボン酸基と、タキサン類のアルコール性水酸基がエステル結合しているタキサン類の高分子結合体、その製造方法及びその用途に関する。
【背景技術】
【０００２】
パクリタキセル、ドセタキセル等に代表されるタキサン類は、主にイチイ等の植物に含有されている抗腫瘍性アルカロイドやその誘導体であるが、一般に水に極めて難溶性であるため水溶性を付与するための研究が行われてきた。【０００３】
例えば、特許文献１や特許文献２にはポリエチレングリコールを結合したプロドラッグとしてのパクリタキセルの高分子誘導体について記載されている。
しかしながら、これらのパクリタキセルの高分子誘導体は、構造上ポリエチレングリコール一分子に対して１〜２個のパクリタキセル分子しか結合できず、その結果、有効量の薬剤を投与するためには大量のポリマーの投与が必要となる。【０００４】
又、特許文献３には、パクリタキセルやドセタキセルのアルコール性水酸基にポリグルタミン酸を結合した誘導体が記載されている。しかしながら、ポリエチレングリコール構造部分と２以上のコハク酸モノアミド構造部分を有するポリマーにタキサン類を結合した高分子誘導体について記載はない。【０００５】
一方、特許文献４にはミセルを形成し水溶性を示すポリエチレングリコールとポリアスパラギン酸のブロック共重合体に薬剤を結合した分子が記載されており、特許文献５にはポリエチレングリコール類とポリ酸性アミノ酸とのブロック共重合体の側鎖カルボン酸に疎水性物質を結合した高分子薬物運搬体となる高分子担体が記載されている。特許文献６には、ポリエチレングリコール類とポリグルタミン酸とのブロック共重合体の側鎖カルボン酸基と、カンプトテシン類のフェノール性水酸基を結合させたカンプトテシン類の高分子誘導体が記載されている。しかしながら、特許文献４〜６にはタキサン類の結合体については記載されていない。
【特許文献１】国際公開第９３／２４４７６号パンフレット
【特許文献２】特表平１０−５１３１８７号公報
【特許文献３】特表２００３−５１１４２３号公報
【特許文献４】特許第２６９４９２３号公報
【特許文献５】特許第３２６８９１３号公報
【特許文献６】国際公開第２００４／３９８６９号パンフレット
【発明の開示】
【発明が解決しようとする課題】
【０００６】
特許文献１や特許文献２に記載のポリエチレングリコール類部分と薬剤との結合は、生体の加水分解酵素により切断されるものであり、それにより薬剤の運搬と放出を制御している。しかしながら、生体の加水分解酵素は、種差はもとより同一種においても個体差が大きいと考えられており、薬剤との結合の切断を加水分解酵素に依存することは、放出される薬剤の効果に個体差を生じることが危惧される。【０００７】
特許文献３記載のポリグルタミン酸の結合したパクリタキセル誘導体も、前記と同様に加水分解酵素に依存した加水分解により薬剤を放出するものであり、薬剤の効果に個体差を生じることが危惧される。
又、特許文献４に記載されているアドリアマイシン結合体は、ブロック共重合体とアドリアマイシンがアミド結合で結合されているが、アミド結合は化学的に安定な結合様式であるため加水分解による薬剤の放出が遅く、その薬効に疑問がある。
パクリタキセルやドセタキセル等のタキサン類化合物は有用な抗癌剤であり、水溶性を有し抗癌活性に優れる新規な誘導体が求められている。
【課題を解決するための手段】
【０００８】
本発明者等は前記の課題を解決すべく鋭意努力した結果、コハク酸モノアミドの遊離のカルボン酸にアルコール性水酸基を有する化合物がエステル結合していると、コハク酸モノアミドが環化構造（コハク酸イミド）へ変化するに従ってアルコール性水酸基を有する化合物を遊離しやすいという現象から、ポリエチレングリコール構造部分とコハク酸モノアミド構造部分を有するポリマーとタキサン類とがエステル結合したタキサン類の高分子結合体を製造したところ、該高分子結合体が加水分解酵素に依存することなくタキサン類を放出することを見出し、本発明を完成した。【０００９】
即ち、本発明は、以下の（１）〜（１０）に関する。
（１）ポリエチレングリコール構造部分と２以上のコハク酸モノアミド構造部分を有するポリマーのカルボン酸基と、タキサン類のアルコール性水酸基がエステル結合しているタキサン類の高分子結合体。
（２）ポリエチレングリコール構造部分と２以上のコハク酸モノアミド構造部分を有するポリマーがブロック共重合体である上記（１）記載のタキサン類の高分子結合体。
（３）２以上のコハク酸モノアミド構造部分がポリアスパラギン酸である上記（２）記載のタキサン類の高分子結合体。【００１０】
（４）一般式（Ｉ）
【化１】
0005249016.tif 000002
【００１１】
［式中、Ｒ１は水素原子又は（Ｃ１〜Ｃ６）アルキル基を示し、Ｒ２は結合基を示し、Ｒ３は水素原子又は（Ｃ１〜Ｃ６）アシル基を示し、Ｒ４はタキサン類のアルコール性水酸基の残基を示し、Ｒ５は（Ｃ１〜Ｃ３０）アルコキシ基、（Ｃ１〜Ｃ３０）アラルキルオキシ基、（Ｃ１〜Ｃ３０）アルキルアミノ基、ジ（Ｃ１〜Ｃ３０）アルキルアミノ基、カルボキシ基が保護されたアミノ酸及び−Ｎ（Ｒ６）ＣＯＮＨ（Ｒ７）からなる群から選ばれる基を示し、Ｒ６、Ｒ７は同一でも異なっていてもよく（Ｃ３〜Ｃ６）環状アルキル基若しくは三級アミノ基で置換されていてもよい（Ｃ１〜Ｃ５）アルキル基を示し、ｔは５〜１１５００の整数を示し、ｄ、ｅ、ｆ、ｇ、ｈ、ｉ及びｊは各々独立に０〜２００の整数を示し、ただしｄ＋ｅは１〜２００の整数を示し、且つｄ＋ｅ＋ｆ＋ｇ＋ｈ＋ｉ＋ｊは３〜２００の整数を示し、ポリアスパラギン酸の各構成単位の結合順は任意である］で表される上記（３）に記載のタキサン類の高分子結合体。【００１２】
（５）Ｒ１が（Ｃ１〜Ｃ６）アルキル基であり、Ｒ２が（Ｃ２〜Ｃ６）アルキレン基であり、Ｒ３が（Ｃ１〜Ｃ６）アシル基であり、ｔが１００〜３００の整数であり、ｄ、ｅ、ｆ、ｇ、ｈ、ｉ及びｊが各々独立に０〜１００の整数であり、ただしｄ＋ｅは１〜１００の整数であり、且つｄ＋ｅ＋ｆ＋ｇ＋ｈ＋ｉ＋ｊが６〜１００の整数である上記（４）記載のタキサン類の高分子結合体。
（６）Ｒ１が（Ｃ１〜Ｃ３）アルキル基であり、Ｒ２が（Ｃ２〜Ｃ４）アルキレン基であり、Ｒ３が（Ｃ１〜Ｃ３）アシル基であり、ｔが１００〜３００の整数であり、ｄ、ｅ、ｆ、ｇ、ｈ、ｉ及びｊが各々独立に０〜９０の整数であり、ただしｄ＋ｅは１〜９０の整数であり、且つｄ＋ｅ＋ｆ＋ｇ＋ｈ＋ｉ＋ｊが１５〜９０の整数である上記（５）記載のタキサン類の高分子結合体。【００１３】
（７）タキサン類がパクリタキセル又はドセタキセルである上記（１）〜（６）に記載のタキサン類の高分子結合体。
（８）ポリエチレングリコール構造部分と２以上のコハク酸モノアミド構造部分を有するポリマーのカルボン酸基と、タキサン類のアルコール性水酸基とを有機溶媒中、脱水縮合剤を用いてエステル結合させることで得られる、タキサン類の高分子結合体。
（９）ポリエチレングリコール構造部分と２以上のコハク酸モノアミド構造部分を有するポリマーのカルボン酸基と、タキサン類のアルコール性水酸基とを有機溶媒中、脱水縮合剤を用いてエステル結合させることを特徴とする上記（１）〜（７）のいずれか一項に記載のタキサン類の高分子結合体の製造方法。
（１０）上記（１）〜（８）のいずれか一項に記載のタキサン類の高分子結合体を有効成分とする抗癌剤。
【発明の効果】
【００１４】
本発明のタキサン類の高分子結合体は、生体の加水分解酵素に依存することなく薬剤放出が可能であり、個体差に影響されにくく、有効な治療効果が期待できる。
【発明を実施するための最良の形態】
【００１５】
本発明のタキサン類の高分子誘導体は、ポリエチレングリコール構造部分と２以上のコハク酸モノアミド構造部分を有するポリマーのカルボン酸基と、タキサン類のアルコール性水酸基がエステル結合していることを特徴とする。
本発明においてコハク酸モノアミド構造部分とは、−ＨＮＣＯ−Ｃ−Ｃ−ＣＯ２Ｈ構造を意味し、例えば、コハク酸モノアミド（−ＨＮＣＯ−ＣＨ２−ＣＨ２−ＣＯ２Ｈ）や、アスパラギン酸の２個のカルボン酸のうち１個がアミド化された構造（−ＨＮＣＯ−ＣＨ（−ＮＨ−）−ＣＨ２−ＣＯ２Ｈ、あるいは−ＨＮＣＯ−ＣＨ２−ＣＨ（−ＮＨ−）−ＣＯ２Ｈ）等が挙げられる。これらコハク酸モノアミド構造部分は、例えば、ポリアスパラギン酸のようにポリマーの主鎖を構成していてもよく、あるいは、デキストラン等のポリアルコール、ポリリジン等のポリアミン、ポリアスパラギン酸以外のポリカルボン酸（例えば、ポリ乳酸等）からなる主鎖ポリマーの官能基に結合したものでもよい。【００１６】
ポリエチレングリコール構造部分と２以上のコハク酸モノアミド構造部分を有するポリマーとしては、主鎖ポリマーからポリエチレングリコール構造部分とコハク酸モノアミド構造部分が櫛状に並んだグラフト型ポリマーや、ポリエチレングリコール構造部分とコハク酸モノアミド構造部分を有するポリマーが直列に結合したブロック型ポリマー（ブロック共重合体）等が挙げられる。
２個以上のコハク酸モノアミド構造部分がポリアスパラギン酸である場合、グラフト型ポリマーにはポリアスパラギン酸の主鎖にポリエチレングリコール構造部分が部分的に結合しているポリマー等も含まれ、ブロック型ポリマーにはポリエチレングリコール構造部分の末端にポリアスパラギン酸の末端が結合したポリマー等も含まれる。【００１７】
本発明のタキサン類の高分子結合体のポリマーにおけるポリエチレングリコール構造部分としては両末端又は片末端が修飾されたポリエチレングリコールが挙げられ、両末端が修飾されている場合、その修飾基は同一でも異なっていてもよい。該修飾基としては置換基を有していてもよい（Ｃ１〜Ｃ６）アルキル基が挙げられる。置換基を有していてもよい（Ｃ１〜Ｃ６）アルキル基のアルキル基としては後記のアルキル基が挙げられ、好ましくは（Ｃ１〜Ｃ４）アルキル基が挙げられ、例えば、メチル基、エチル基、ｎ−プロピル基、ｎ−ブチル基等が挙げられる。置換基を有していてもよい（Ｃ１〜Ｃ６）アルキル基の置換基としては、例えば、アミノ基、メチルアミノ基、ジメチルアミノ基、エチルアミノ基、ジエチルアミノ基等が挙げられる。【００１８】
ポリエチレングリコール構造部分の分子量としては３００〜５０００００程度であり、好ましくは５００〜１０００００程度、更に好ましくは１０００〜５００００程度である。【００１９】
本発明におけるポリエチレングリコール構造部分と２以上のコハク酸モノアミド構造部分を有するポリマーの分子量は５００〜５０００００程度、好ましくは６００〜１０００００程度、更に好ましくは８００〜８００００程度である。
なお、本発明における分子量とはＧＰＣ法で測定した重量平均分子量である。【００２０】
本発明のタキサン類の高分子結合体において、ポリエチレングリコール構造部分と２以上のコハク酸モノアミド構造部分を有するポリマーに結合するタキサン類の結合量は、総カルボン酸基数に対して１〜１００％、好ましくは１〜９０％、更に好ましくは２〜６０％である。【００２１】
本発明においてタキサン類としては、アルコール性水酸基を有し、且つ、抗腫瘍活性を有しているタキサン骨格化合物であれば特に限定されない。該タキサン類としては、例えば、下記式（ＩＩ）で表されるパクリタキセルや下記式（ＩＩＩ）で表されるドセタキセル等が挙げられる。タキサン類のアルコール性水酸基としては、例えば、下記式（ＩＩ）の２'位等の水酸基であるが、アルコール性水酸基であれば置換位置は限定されない。【００２２】
【化２】
0005249016.tif 000003
【００２３】
【化３】
0005249016.tif 000004
【００２４】
本発明において２以上のコハク酸モノアミド構造部分としてはポリアスパラギン酸が好ましい。【００２５】
本発明のタキサン類の高分子結合体として好ましくは、上記一般式（Ｉ）［式中、Ｒ１は水素原子又は（Ｃ１〜Ｃ６）アルキル基を示し、Ｒ２は結合基を示し、Ｒ３は水素原子又は（Ｃ１〜Ｃ６）アシル基を示し、Ｒ４はタキサン類のアルコール性水酸基を示し、Ｒ５は（Ｃ１〜Ｃ３０）アルコキシ基、（Ｃ１〜Ｃ３０）アラルキルオキシ基、（Ｃ１〜Ｃ３０）アルキルアミノ基、ジ（Ｃ１〜Ｃ３０）アルキルアミノ基、カルボキシ基が保護されたアミノ酸及び−Ｎ（Ｒ６）ＣＯＮＨ（Ｒ７）からなる群から選ばれる基を示し、Ｒ６、Ｒ７は同一でも異なっていてもよく（Ｃ３〜Ｃ６）環状アルキル基若しくは三級アミノ基で置換されていてもよい（Ｃ１〜Ｃ５）アルキル基を示し、ｔは５〜１１５００の整数を示し、ｄ、ｅ、ｆ、ｇ、ｈ、ｉ及びｊは各々独立に０〜２００の整数を示し、ただしｄ＋ｅは１〜２００の整数を示し、且つｄ＋ｅ＋ｆ＋ｇ＋ｈ＋ｉ＋ｊは３〜２００の整数を示し、ポリアスパラギン酸の各構成単位の結合順は任意である］で表される化合物が挙げられる。【００２６】
一般式（Ｉ）のＲ１における（Ｃ１〜Ｃ６）アルキル基としては直鎖又は分岐鎖の（Ｃ１〜Ｃ６）アルキル基が挙げられ、直鎖又は分岐鎖の（Ｃ１〜Ｃ４）アルキル基が好ましく、特に直鎖又は分岐鎖の（Ｃ１〜Ｃ３）アルキル基が好ましい。直鎖又は分岐鎖の（Ｃ１〜Ｃ６）アルキル基としては、例えば、メチル基、エチル基、ｎ−プロピル基、ｉ−プロピル基、ｎ−ブチル基、ｔ−ブチル基等が挙げられ、特にメチル基、エチル基、ｎ−プロピル基、ｉ−プロピル基が好ましく、中でもメチル基が好ましい。
一般式（Ｉ）のＲ２で表される結合基としては、特に限定されないが（Ｃ２〜Ｃ６）アルキレン基が挙げられ、（Ｃ２〜Ｃ４）アルキレン基が好ましく、例えば、エチレン基、トリメチレン基、ブチレン基等が挙げられ、特にトリメチレン基が好ましい。【００２７】
一般式（Ｉ）のＲ３における（Ｃ１〜Ｃ６）アシル基としては特に限定されないが、例えば、ホルミル基、アセチル基、プロピオニル基、ピバロイル基等が挙げられ、アセチル基が好ましい。【００２８】
一般式（Ｉ）のＲ４であるタキサン類のアルコール性水酸基の残基においてタキサン類とは上記のタキサン類が挙げられ、ポリマーのカルボン酸部分と脱水縮合剤によりエステル結合をするアルコール性水酸基を有し、且つ、抗腫瘍活性を有するタキサン類であれば特に限定されない。該タキサン類としては、例えば、上記式（ＩＩ）で表されるパクリタキセルや上記式（ＩＩＩ）で表されるドセタキセル等が挙げられる。【００２９】
一般式（Ｉ）のＲ５は、（Ｃ１〜Ｃ３０）アルコキシ基、（Ｃ１〜Ｃ３０）アラルキルオキシ基、（Ｃ１〜Ｃ３０）アルキルアミノ基、ジ（Ｃ１〜Ｃ３０）アルキルアミノ基、カルボキシ基が保護されたアミノ酸及び−Ｎ（Ｒ６）ＣＯＮＨ（Ｒ７）からなる群から選ばれる基を示し、Ｒ６、Ｒ７は同一でも異なっていてもよく（Ｃ３〜Ｃ６）環状アルキル基若しくは三級アミノ基で置換されていてもよい（Ｃ１〜Ｃ５）アルキル基である。一般式（Ｉ）のＲ５としては、一分子中同一でも異なっていてもよく、又、タキサン類の高分子結合体に使用されるポリマーにおいて、単一でも混合物でもよい。【００３０】
該（Ｃ１〜Ｃ３０）アルコキシ基としては、直鎖又は分岐鎖の（Ｃ１〜Ｃ３０）アルコキシ基が挙げられ、直鎖又は分岐鎖の（Ｃ１〜Ｃ１０）アルコキシ基が好ましく、例えば、メトキシ基、エトキシ基、ｎ−プロポキシ基、ｉ−プロポキシ基、ｎ−ブトキシ基、ｔ−ブトキシ基等が挙げられ、（Ｃ１〜Ｃ３０）アラルキルオキシ基としては、直鎖又は分岐鎖の（Ｃ１〜Ｃ３０）アラルキルオキシ基が挙げられ、直鎖又は分岐鎖の（Ｃ１〜Ｃ１０）アラルキルオキシ基が好ましく、例えば、４−フェニルブトキシ等が挙げられる。【００３１】
該（Ｃ１〜Ｃ３０）アルキルアミノ基又はジ（Ｃ１〜Ｃ３０）アルキルアミノ基としては、直鎖又は分岐鎖の（Ｃ１〜Ｃ３０）アルキルアミノ基又はジ（Ｃ１〜Ｃ３０）アルキルアミノ基が挙げられ、直鎖又は分岐鎖の（Ｃ１〜Ｃ２０）アルキルアミノ基又はジ（Ｃ１〜Ｃ２０）アルキルアミノ基が好ましく、例えば、メチルアミノ基、エチルアミノ基、ｎ−プロピルアミノ基、ｉ−プロピルアミノ基、ｎ−ブチルアミノ基、ｔ−ブチルアミノ基、ジメチルアミノ基、ジエチルアミノ基、ジブチルアミノ基等が挙げられる。【００３２】
該カルボキシ基が保護されたアミノ酸としては、通常のペプチド合成で用いられるカルボキシ基が保護されたアミノ酸が挙げられ、例えば、フェニルアラニンベンジルエステル等が挙げられる。【００３３】
一般式（Ｉ）のＲ５における−Ｎ（Ｒ６）ＣＯＮＨ（Ｒ７）［Ｒ６、Ｒ７は同一でも異なっていてもよく（Ｃ３〜Ｃ６）環状アルキル基若しくは三級アミノ基で置換されていてもよい（Ｃ１〜Ｃ５）アルキル基である］としては特に限定されないが、例えば、シクロヘキシルアミノカルボニルシクロヘキシルアミノ基、イソプロピルアミノカルボニルイソプロピルアミノ基等が挙げられる。【００３４】
本発明の上記一般式（Ｉ）で表されるタキサン類の高分子結合体における２以上のコハク酸モノアミド構造部分であるポリアスパラギン酸には、α−アミノ酸型、β−アミノ酸型、環化したもの等の構成単位がある。これらの構成単位の結合順は限定されず、ブロック型でもランダム型でもよい。
上記一般式（Ｉ）で表されるタキサン類の高分子結合体のポリアスパラギン酸における全アスパラギン酸数はｄ＋ｅ＋ｆ＋ｇ＋ｈ＋ｉ＋ｊで表され、３〜２００個程度であり、好ましくは６〜１００個程度であり、特に好ましくは１５〜９０個である。
全アスパラギン酸数（ｄ＋ｅ＋ｆ＋ｇ＋ｈ＋ｉ＋ｊ）に対するタキサン類の結合したアスパラギン酸数（ｄ＋ｅ）の割合は１〜１００％、好ましくは３〜９０％、更に好ましくは４〜６０％である。又、アスパラギン酸数（ｄ＋ｅ）として１〜２００個、好ましくは１〜１００個程度、特に好ましくは１〜９０個程度である。【００３５】
全アスパラギン酸数（ｄ＋ｅ＋ｆ＋ｇ＋ｈ＋ｉ＋ｊ）に対するα−アミノ酸型（ｄ＋ｆ＋ｈ）の割合は１０〜１００％であり、好ましくは２０〜１００％である。この割合は、例えば、ポリアスパラギン酸の保護基の脱保護条件等を選ぶことにより適宜変えることができる。【００３６】
上記一般式（Ｉ）のｔとしては５〜１１５００程度の整数であるが、好ましくは８〜２３００程度の整数であり、更に好ましくは１００〜３００程度の整数である。【００３７】
上記一般式（Ｉ）で表されるタキサン類の高分子結合体は、水中でポリエチレングリコール構造部分を外殻とするミセルを形成してもよい。【００３８】
本発明のタキサン類の高分子結合体は、例えばポリエチレングリコール構造部分と２以上のコハク酸モノアミド構造部分を有するポリマーのカルボン酸基と、タキサン類のアルコール性水酸基とを有機溶媒中、脱水縮合剤を用いてエステル結合させることにより得られ、該製造方法も本発明に含まれる。即ち、例えば、特許文献４に記載の方法にて調製されるポリエチレングリコール構造部分−ポリアスパラギン酸のブロック共重合体と、必要に応じて反応させる基以外の官能基を保護したタキサン類とを、両者が溶解する有機溶媒中、好ましくはＮ，Ｎ−ジメチルホルムアミド（ＤＭＦ）、１，３−ジメチル−２−イミダゾリジノン（ＤＭＩ）、Ｎ−メチルピロリドン（ＮＭＰ）等の非プロトン性極性溶媒中、０〜１８０℃、好ましくは５〜５０℃でジシクロヘキシルカルボジイミド（ＤＣＣ）、ジイソプロピルカルボジイミド（ＤＩＰＣ）、１−エチル−３−（３−ジメチルアミノプロピル）カルボジイミド塩酸塩（ＷＳＣ）、１−エトキシカルボニル−２−エトキシ−１，２−ジヒドロキシキノリノン（ＥＥＤＱ）等の脱水縮合剤を用いた反応に付す製造方法である。又、縮合反応の際にＮ，Ｎ−ジメチルアミノピリジン（ＤＭＡＰ）等の反応補助剤を用いてもよい。縮合反応後、必要に応じて脱保護を行い、通常の分離精製等の操作によりタキサン類の高分子結合体が製造される。
又、Ｒ５が−Ｎ（Ｒ６）ＣＯＮＨ（Ｒ７）基（Ｒ６、Ｒ７は同一でも異なっていてもよく（Ｃ３〜Ｃ６）環状アルキル基若しくは三級アミノ基で置換されていてもよい（Ｃ１〜Ｃ５）アルキル基）であるタキサン類の高分子誘導体は、上記のカルボジイミド類を縮合剤として用いる反応によっても得られる。【００３９】
一般式（Ｉ）の化合物中のＲ５に（Ｃ１〜Ｃ３０）アルコキシ基、（Ｃ１〜Ｃ３０）アラルキルオキシ基、（Ｃ１〜Ｃ３０）アルキルアミノ基、ジ（Ｃ１〜Ｃ３０）アルキルアミノ基又はカルボキシ基が保護されたアミノ酸を導入する方法としては、ポリマーのカルボン酸基を上記したような方法にて活性化してから添加したい量の対応するアルコール、対応するアミンやカルボキシ基が保護されたアミノ酸等を塩基性条件下に反応させる方法、対応するアルコール、対応するアミンやカルボキシ基が保護されたアミノ酸等を活性化させてからポリマーに反応させる方法等も可能である。ポリマーを精製した後に同様の反応でポリマー中の未反応のカルボン酸基を再活性化させることができ、ここにタキサン類のアルコール性水酸基を縮合させてもよく、或いは異なるアルコール、アミン等を繰り返し反応させて、Ｒ５の種々の置換基の混成体を合成し、次いでタキサン類のアルコール性水酸基を縮合させてもよい。又、タキサン類を縮合させた後に（Ｃ１〜Ｃ３０）アルコキシ基、（Ｃ１〜Ｃ３０）アラルキルオキシ基、（Ｃ１〜Ｃ３０）アルキルアミノ基、ジ（Ｃ１〜Ｃ３０）アルキルアミノ基又はカルボキシ基が保護されたアミノ酸等を導入してもよい。
ただし、本発明のタキサン類の高分子誘導体の製造法は上記の方法に限定されるわけではない。【００４０】
本発明のタキサン類の高分子結合体は抗癌剤として使用される。該高分子誘導体は、注射剤、錠剤、散剤等の通常使用されている剤型にて使用され得る。製剤化に当たり通常使用されている薬学的に許容される担体、例えば、結合剤、滑沢剤、崩壊剤、溶剤、賦形剤、可溶化剤、分散剤、安定化剤、懸濁化剤、保存剤、無痛化剤、色素、香料等が使用できる。注射剤としての使用が好ましく、通常、例えば、水、生理食塩水、５％ブドウ糖又はマンニトール液、水溶性有機溶媒（例えば、グリセロール、エタノール、ジメチルスルホキシド、Ｎ−メチルピロリドン、ポリエチレングリコール、クレモフォア等及びそれらの混合液）並びに水と該水溶性有機溶媒の混合液等が使用される。
本発明のタキサン類の高分子結合体の投与量は、患者の性別、年齢、生理的状態、病態等により当然変更され得るが、非経口的に、通常、成人１日当たり、活性成分として０．０１〜５００ｍｇ／ｍ２、好ましくは０．１〜２５０ｍｇ／ｍ２を投与する。注射による投与は、静脈、動脈、患部（腫瘍部）等に行われる。
【実施例】
【００４１】
以下、本発明を実施例により更に具体的に説明するが、本発明がこれらの実施例に限定されるものではない。【００４２】
実施例１  化合物１（分子量１２０００のメトキシポリエチレングリコール部分と重合数が３５のポリアスパラギン酸部分からなるブロック共重合体とパクリタキセルとの結合体：一般式（Ｉ）のＲ１＝Ｍｅ（メチル基）、Ｒ２＝トリメチレン基、Ｒ３＝Ａｃ（アセチル基）、Ｒ４＝パクリタキセル残基、Ｒ５＝イソプロピルアミノカルボニルイソプロピルアミノ基、ｄ＋ｅ＋ｆ＋ｇ＋ｈ＋ｉ＋ｊ＝３５、ｔ＝２７３）の合成
特許文献４に記載された方法によって調製したメトキシポリエチレングリコール−ポリアスパラギン酸ブロック共重合体（アスパラギン酸の重合数３５、１５．４ｍｇ）と市販のパクリタキセル（１０ｍｇ）をＤＭＦ（１ｍｌ）に溶解し、ＤＭＡＰ（０．８ｍｇ）、ＤＩＰＣ（０．０１ｍｌ）を加え、２５℃にて２０時間撹拌した。反応液にエタノール（３ｍｌ）及びジイソプロピルエーテル（１２ｍｌ）を加え、室温にて３０分攪拌した後沈析物を濾取し、エタノール／ジイソプロピルエーテル（１／４（ｖ／ｖ）、３ｍｌ）で洗浄した。得られた沈析物をアセトニトリル／水（１／１（ｖ／ｖ）、３ｍｌ）に溶解後、イオン交換樹脂（ダウケミカル社製ダウエックス５０（Ｈ＋）、０．２ｍｌ）に通塔し、アセトニトリル／水（１／１（ｖ／ｖ）、１ｍｌ）にて溶出した。得られた溶出画分に水（２ｍｌ）を加えた後アセトニトリルを減圧下留去し、その後凍結乾燥することによって化合物１（１８．２ｍｇ）を得た。【００４３】
ＨＰＬＣ（高速液体クロマトグラフィー）による反応液中の未反応パクリタキセル量の計量から、化合物１中のパクリタキセル含量は１９．５％（ｗ／ｗ）、ｄ＋ｅ＋ｆ＋ｇ＋ｈ＋ｉ＋ｊに対するｄ＋ｅの割合は１３％であった。化合物１中、遊離のパクリタキセルは未検出であった。
本方法によると、Ｒ５としてイソプロピルアミノカルボニルイソプロピルアミノ基を付加することができ、その存在比は化合物１を重水酸化ナトリウム／重水／重アセトニトリルに溶解したものの１Ｈ−ＮＭＲ（水素核磁気共鳴スペクトル）から求められ、イソプロピルアミノカルボニルイソプロピルアミノ基がポリアスパラギン酸に占める割合、即ち、ｄ＋ｅ＋ｆ＋ｇ＋ｈ＋ｉ＋ｊに対するｆ＋ｇの割合は３．１％だった。その他のアスパラギン酸は遊離カルボン酸（ｈ＋ｉ）あるいは環状構造（ｊ）である。【００４４】
実施例２  化合物２（分子量１２０００のメトキシポリエチレングリコール部分と重合数が３３のポリアスパラギン酸部分からなるブロック共重合体とドセタキセルとの結合体：一般式（Ｉ）のＲ１＝Ｍｅ（メチル基）、Ｒ２＝トリメチレン基、Ｒ３＝Ａｃ（アセチル基）、Ｒ４＝ドセタキセル残基、Ｒ５＝イソプロピルアミノカルボニルイソプロピルアミノ基、ｄ＋ｅ＋ｆ＋ｇ＋ｈ＋ｉ＋ｊ＝３３、ｔ＝２７３）の合成
特許文献４に記載された方法によって調製したメトキシポリエチレングリコール−ポリアスパラギン酸ブロック共重合体（アスパラギン酸の重合数３３、６６５．４ｍｇ）と市販のドセタキセル（３００ｍｇ）をＤＭＦ（１０ｍｌ）に溶解し、ＤＭＡＰ（１８．５ｍｇ）、ＤＩＰＣ（０．４７ｍｌ）を加え、１５℃にて２０時間撹拌し、その後さらに２５℃にて４時間攪拌した。反応液に酢酸エチル（１５ｍｌ）、エタノール（１５ｍｌ）及びジイソプロピルエーテル（１２０ｍｌ）を加え、室温にて３０分攪拌した後沈析物を濾取し、エタノール／ジイソプロピルエーテル（１／４（ｖ／ｖ）、２０ｍｌ）で洗浄した。得られた沈析物をアセトニトリル／水（１／１（ｖ／ｖ）、６０ｍｌ）に溶解後、イオン交換樹脂（ダウケミカル社製ダウエックス５０（Ｈ＋）、５ｍｌ）に通塔し、アセトニトリル／水（１／１（ｖ／ｖ）、１０ｍｌ）にて溶出した。得られた溶出画分に水（５０ｍｌ）を加えた後アセトニトリルを減圧下留去し、その後凍結乾燥することによって化合物２（８５０ｍｇ）を得た。【００４５】
ＨＰＬＣ（高速液体クロマトグラフィー）による反応液中の未反応ドセタキセル量の計量から、化合物２中のドセタキセル含量は２６．５％（ｗ／ｗ）、ｄ＋ｅ＋ｆ＋ｇ＋ｈ＋ｉ＋ｊに対するｄ＋ｅの割合は２１％であった。化合物２中、遊離のドセタキセルは未検出であった。
本方法によると、Ｒ５としてイソプロピルアミノカルボニルイソプロピルアミノ基を付加することができ、その存在比は化合物２を重水酸化ナトリウム／重水／重アセトニトリルに溶解したものの１Ｈ−ＮＭＲ（水素核磁気共鳴スペクトル）から求められ、イソプロピルアミノカルボニルイソプロピルアミノ基がポリアスパラギン酸に占める割合、即ち、ｄ＋ｅ＋ｆ＋ｇ＋ｈ＋ｉ＋ｊに対するｆ＋ｇの割合は２０％だった。その他のアスパラギン酸は遊離カルボン酸（ｈ＋ｉ）あるいは環状構造（ｊ）である。【００４６】
実施例３  化合物３（分子量１２０００のメトキシポリエチレングリコール部分と、重合数が２１であって結合様式がα結合であるポリアスパラギン酸部分からなるブロック共重合体とドセタキセルとの結合体：一般式（Ｉ）のＲ１＝Ｍｅ（メチル基）、Ｒ２＝トリメチレン基、Ｒ３＝Ａｃ（アセチル基）、Ｒ４＝ドセタキセル残基、Ｒ５＝イソプロピルアミノカルボニルイソプロピルアミノ基、ｄ＋ｆ＋ｈ＋ｊ＝２１、ｅ＝０、ｇ＝０、ｉ＝０、ｔ＝２７３）の合成
下記参考例１に従って調製したメトキシポリエチレングリコール−ポリアスパラギン酸ブロック共重合体（アスパラギン酸の重合数２１、アスパラギン酸の結合様式はα結合、２５９．７ｍｇ）と市販のドセタキセル（１００ｍｇ）をＤＭＦ（３ｍｌ）に溶解し、ＤＭＡＰ（５．１ｍｇ）、ＤＩＰＣ（０．１３ｍｌ）を加え、１５℃にて４４時間撹拌し、その後さらに２５℃にて５時間攪拌した。反応液に酢酸エチル（４ｍｌ）、エタノール（４ｍｌ）及びジイソプロピルエーテル（４０ｍｌ）を加え、室温にて３０分攪拌した後沈析物を濾取し、エタノール／ジイソプロピルエーテル（１／４（ｖ／ｖ）、５ｍｌ）で洗浄した。得られた沈析物をアセトニトリル／水（１／１（ｖ／ｖ）、２０ｍｌ）に溶解後、イオン交換樹脂（ダウケミカル社製ダウエックス５０（Ｈ＋）、３ｍｌ）に通塔し、アセトニトリル／水（１／１（ｖ／ｖ）、６ｍｌ）にて溶出した。得られた溶出画分に水（１０ｍｌ）を加えた後アセトニトリルを減圧下留去し、その後凍結乾燥することによって化合物３（３２０ｍｇ）を得た。【００４７】
ＨＰＬＣ（高速液体クロマトグラフィー）による反応液中の未反応ドセタキセル量の計量から、化合物３中のドセタキセル含量は２２．８％（ｗ／ｗ）、ｄ＋ｆ＋ｈ＋ｊに対するｄの割合は２５％であった。化合物３中、遊離のドセタキセルは未検出であった。
本方法によると、Ｒ５としてイソプロピルアミノカルボニルイソプロピルアミノ基を付加することができ、その存在比は化合物３を重水酸化ナトリウム／重水／重アセトニトリルに溶解したものの１Ｈ−ＮＭＲ（水素核磁気共鳴スペクトル）から求められ、イソプロピルアミノカルボニルイソプロピルアミノ基がポリアスパラギン酸に占める割合、即ち、ｄ＋ｆ＋ｈ＋ｊに対するｆの割合は３７％だった。その他のアスパラギン酸は遊離カルボン酸（ｈ）あるいは環状構造（ｊ）である。【００４８】
実施例４  化合物４（分子量１２０００のメトキシポリエチレングリコール部分と重合数が３３のポリアスパラギン酸部分からなるブロック共重合体とドセタキセルとの結合体：一般式（Ｉ）のＲ１＝Ｍｅ（メチル基）、Ｒ２＝トリメチレン基、Ｒ３＝Ａｃ（アセチル基）、Ｒ４＝ドセタキセル残基、Ｒ５＝イソプロピルアミノカルボニルイソプロピルアミノ基およびＯ−ベンジル−フェニルアラニル基、ｄ＋ｅ＋ｆ＋ｇ＋ｈ＋ｉ＋ｊ＝３３、ｔ＝２７３）の合成
特許文献４に記載された方法によって調製したメトキシポリエチレングリコール−ポリアスパラギン酸ブロック共重合体（アスパラギン酸の重合数３３、３２６．２ｍｇ）と市販のドセタキセル（１００ｍｇ）をＤＭＦ（７ｍｌ）に溶解し、ＤＭＡＰ（９ｍｇ）、ＤＩＰＣ（０．０７ｍｌ）を加え、１５℃にて２０時間撹拌した。フェニルアラニンベンジルエステル塩酸塩（２３．７ｍｇ）、トリエチルアミン（０．０１ｍｌ）およびＤＩＰＣ（０．１７ｍｌ）を加え、１５℃にてさらに２０時間撹拌し、その後さらに２５℃にて４時間攪拌した。反応液に酢酸エチル（１１ｍｌ）、エタノール（１１ｍｌ）及びジイソプロピルエーテル（８８ｍｌ）を加え、室温にて３０分攪拌した後沈析物を濾取し、エタノール／ジイソプロピルエーテル（１／４（ｖ／ｖ）、２０ｍｌ）で洗浄した。得られた沈析物をアセトニトリル／水（１／１（ｖ／ｖ）、２０ｍｌ）に溶解後、イオン交換樹脂（ダウケミカル社製ダウエックス５０（Ｈ＋）、３ｍｌ）に通塔し、アセトニトリル／水（１／１（ｖ／ｖ）、２０ｍｌ）にて溶出した。得られた溶出画分に水（２５ｍｌ）を加えた後アセトニトリルを減圧下留去し、その後凍結乾燥することによって化合物４（３９０ｍｇ）を得た。【００４９】
ＨＰＬＣ（高速液体クロマトグラフィー）による反応液中の未反応ドセタキセル量の計量から、化合物４中のドセタキセル含量は１９．３％（ｗ／ｗ）、ｄ＋ｅ＋ｆ＋ｇ＋ｈ＋ｉ＋ｊに対するｄ＋ｅの割合は１５％であった。化合物４中、遊離のドセタキセルは未検出であった。【００５０】
Ｒ５の一つとして導入したＯ−ベンジル−フェニルアラニル基は、化合物４をアセトニトリル−水酸化ナトリウム水溶液中４０℃で６時間加水分解し、溶出したベンジルアルコールを定量することから求められ、Ｏ−ベンジル−フェニルアラニル基がポリアスパラギン酸に占める割合、即ち、ｄ＋ｅ＋ｆ＋ｇ＋ｈ＋ｉ＋ｊに対する、ｆ＋ｇのうちＯ−ベンジル−フェニルアラニル基が結合したものの割合は８％だった。
本方法によると、Ｒ５としてイソプロピルアミノカルボニルイソプロピルアミノ基も付加することができ、その存在比は化合物４を重水酸化ナトリウム／重水／重アセトニトリルに溶解したものの１Ｈ−ＮＭＲ（水素核磁気共鳴スペクトル）から求められ、イソプロピルアミノカルボニルイソプロピルアミノ基がポリアスパラギン酸に占める割合、即ち、ｄ＋ｅ＋ｆ＋ｇ＋ｈ＋ｉ＋ｊに対するｆ＋ｇのうちイソプロピルアミノカルボニルイソプロピルアミノ基が結合したものの割合は１２％であった。その結果、Ｒ５の総量がポリアスパラギン酸に占める割合、即ち、ｄ＋ｅ＋ｆ＋ｇ＋ｈ＋ｉ＋ｊに対する、ｆ＋ｇ割合は２０％だった。その他のアスパラギン酸は遊離カルボン酸（ｈ＋ｉ）あるいは環状構造（ｊ）である。【００５１】
比較例  比較化合物（分子量１２０００のメトキシポリエチレングリコール部分と重合数が２２のポリグルタミン酸部分からなるブロック共重合体とパクリタキセルとの結合体）の合成
特開平５−９５５号公報に記載された方法によって調製したメトキシポリエチレングリコール−ポリグルタミン酸ブロック共重合体（２２ｍｇ）と市販のパクリタキセル（１０ｍｇ）をＤＭＦ（１ｍｌ）に溶解し、ＤＭＡＰ（０．８３ｍｇ）、ＤＩＰＣ（０．０１ｍｌ）を加え、２５℃にて２０時間撹拌した。反応液にエタノール（１．５ｍｌ）及びジイソプロピルエーテル（１２ｍｌ）を加え、室温にて３０分攪拌した後沈析物を濾取し、エタノール／ジイソプロピルエーテル（１／４（ｖ／ｖ）、２ｍｌ）で洗浄した。得られた沈析物をアセトニトリル／水（１／１（ｖ／ｖ）、３ｍｌ）に溶解後、イオン交換樹脂（ダウケミカル社製ダウエックス５０（Ｈ＋）、０．２ｍｌ）に通塔し、アセトニトリル／水（１／１（ｖ／ｖ）、１ｍｌ）にて溶出した。得られた溶出画分に水（１ｍｌ）を加えた後アセトニトリルを減圧下留去し、その後凍結乾燥することによって、比較化合物（２９．０ｍｇ）を得た。【００５２】
ＨＰＬＣによる反応液中の未反応パクリタキセル量の計量から比較化合物中のパクリタキセル含量は３０．２％（ｗ／ｗ）であった。比較化合物中、遊離のパクリタキセルは未検出であった。【００５３】
試験例１  パクリタキセル結合体の酵素非存在下での薬剤放出
化合物１又は比較化合物を、ＰＢＳ（リン酸緩衝生理食塩水；ｐＨ７．１）にポリマー濃度で１ｍｇ／ｍｌで溶解し、３７℃にてインキュベートした。該高分子結合体から加水分解され放出されたパクリタキセルを、ＨＰＬＣにて分離し標準曲線を用いて定量した。定量値と高分子結合体の薬剤含有量から求めた全薬剤量との比を図１に示した。
図１に明らかなように、本発明の高分子結合体（化合物１）は加水分解酵素がなくても２４時間で７５％以上のパクリタキセルを放出するのに対し、コハク酸モノアミド構造部分を持たない比較化合物は２４時間でもパクリタキセルを放出しない。この結果は本発明の高分子結合体の酵素非存在下での優れた薬剤放出性能を示している。【００５４】
試験例２  ドセタキセル結合体の酵素非存在下での薬剤放出
化合物２、３および化合物４を、ＰＢＳ（リン酸緩衝生理食塩水；ｐＨ７．１）にポリマー濃度で１ｍｇ／ｍｌで溶解し、３７℃にてインキュベートした。該高分子結合体から加水分解され放出されたドセタキセルを、ＨＰＬＣにて分離し標準曲線を用いて定量した。定量値と高分子結合体の薬剤含有量から求めた全薬剤量との比を図２に示した。
図２に明らかなように、本発明の高分子結合体（化合物２、３および４）は加水分解酵素がなくても２４時間で２０％以上のドセタキセルを放出した。この結果は本発明の高分子結合体の酵素非存在下での優れた薬剤放出性能を示している。【００５５】
試験例３  化合物１の抗腫瘍作用
マウス皮下で継代しているマウス大腸癌Ｃｏｌｏｎ２６を約２ｍｍ角のブロックにし、套管針を用いて雌性ＣＤＦ１マウスの背側部皮下に移植した。腫瘍移植後７日目から本発明の高分子結合体（化合物１）又は対照薬（パクリタキセル、ＰＴＸ）を、各々ＰＴＸ換算で２００ｍｇ／ｋｇの用量で、マウス尾静脈内に４日間隔で３回（表１中、０、４、８日）投与した。化合物１は５％ブドウ糖注射液で溶解し用いた。ＰＴＸは無水エタノールとクレモホール（シグマ社製）に溶解し、使用時に生理食塩液で希釈して用いた。投与後、腫瘍の長径（Ｌｍｍ）及び短径（Ｗｍｍ）を、キャリパーを用いて計測し、腫瘍体積を（ＬｘＷ２）／２により計算して投与開始日の腫瘍体積に対する相対腫瘍体積として表１に示した。【００５６】
【表１】
0005249016.tif 000005
【００５７】
表１から本発明の高分子結合体は、ＰＴＸと同じ投与量においてＰＴＸより優れた抗癌活性を有し、抗癌剤となることが示された。【００５８】
試験例４  化合物２および３の抗腫瘍作用
マウス皮下で継代しているマウス大腸癌Ｃｏｌｏｎ２６を約２ｍｍ角のブロックにし、套管針を用いて雌性ＣＤＦ１マウスの背側部皮下に移植した。腫瘍移植後７日目に本発明の高分子結合体（化合物２および化合物３）又は対照薬（ドセタキセル、DTX）を、各々の最大耐量でマウス尾静脈内に単回投与した。化合物２及び化合物３はDTX換算で２００ｍｇ／ｋｇ分を５％ブドウ糖注射液で溶解し用いた。DTXは市販品のタキソテール注（１００ｍｇ／ｋｇ用）を付属の溶解液で溶解後、使用時に生理食塩液で希釈して用いた。投与後、腫瘍の長径（Ｌｍｍ）及び短径（Ｗｍｍ）を、キャリパーを用いて計測し、腫瘍体積を（ＬｘＷ２）／２により計算して投与開始日後の腫瘍体積に対する相対腫瘍体積として表２に示した。【００５９】
【表２】
0005249016.tif 000006
【００６０】
表２から本発明の高分子結合体は、最大耐量においてDTXより優れた抗癌活性を有し、抗癌剤となることが示された。【００６１】
試験例５  化合物４の抗腫瘍作用
マウス皮下で継代しているマウス大腸癌Ｃｏｌｏｎ２６を約２ｍｍ角のブロックにし、套管針を用いて雌性ＣＤＦ１マウスの背側部皮下に移植した。腫瘍移植後７日目に本発明の高分子結合体（化合物４）又は対照薬（ドセタキセル、DTX）を、各々の最大耐量をマウス尾静脈内に単回投与した。化合物４はDTX換算で２００ｍｇ／ｋｇ分を５％ブドウ糖注射液で溶解し用いた。DTXは市販品のタキソテール注（１００ｍｇ／ｋｇ用）を付属の溶解液で溶解後、使用時に生理食塩液で希釈して用いた。投与後、腫瘍の長径（Ｌｍｍ）及び短径（Ｗｍｍ）を、キャリパーを用いて計測し、腫瘍体積を（ＬｘＷ２）／２により計算して投与開始日後の腫瘍体積に対する相対腫瘍体積として表３に示した。【００６２】
【表３】
0005249016.tif 000007
【００６３】
表３から本発明の高分子結合体は、最大耐量においてDTXより優れた抗癌活性を有し、抗癌剤となることが示された。【００６４】
参考例１  分子量１２０００のモノメトキシポリエチレングリコールと重合数が２１のα結合のみのポリアスパラギン酸のブロック共重合体の合成
末端にアミノプロピル基を有するメトキシポリエチレングリコール（ＳＵＮＢＲＩＧＨＴ  ＭＥＰＡ−１２Ｔ、日本油脂社製、平均分子量１２０００、１．０g）をDMSO（２０ml）に溶解後、β−ベンジル  L−アスパラギン酸  N−カルボン酸無水物（０．４７g）を加えて３５℃にて２０時間撹拌した。反応液にエタノール（４０ｍｌ）及びジイソプロピルエーテル（１６０ｍｌ）を加え、室温にて９０分攪拌した後、沈析物を濾取し、エタノール／ジイソプロピルエーテル（１／４（ｖ／ｖ）、５０ｍｌ）で洗浄した。
得られた沈析物をDMF（２０ｍｌ）に溶解し、無水酢酸（０．３ｍｌ）を加えて室温にて１５時間撹拌した。反応液にエタノール（４０ｍｌ）及びジイソプロピルエーテル（１６０ｍｌ）を加え、室温にて９０分攪拌した後、沈析物を濾取し、エタノール／ジイソプロピルエーテル（１／４（ｖ／ｖ）、５０ｍｌ）で洗浄することによって、１．３４ｇの固形物を得た。
得られた固形物のうち１．２４ｇをDMF（２５ｍｌ）に溶解後、５％パラジウム−炭素（１２０ｍｇ）を加えて、室温にて一夜ベンジル基の加水素分解を行った。反応液中の５％パラジウム−炭素を濾別後、酢酸エチル（５０ｍｌ）及びジイソプロピルエーテル（２８０ｍｌ）を加え、室温にて９０分攪拌した。沈析物を濾取、エタノール／ジイソプロピルエーテル（１／４（ｖ／ｖ）、１００ｍｌ）で洗浄、乾燥したのち、水（１００ｍｌ）に溶解した。１N水酸化ナトリウム水溶液にて溶解液のｐHを１０．０に調整後、十分洗浄したＨＰ−２０ＳＳカラムクロマトグラフィー（１００ｍｌ）に通塔する。水（３００ｍｌ）で洗浄後、５０％含水アセトニトリル（３００ｍｌ）で溶出した。目的化合物を含む画分を、さらにイオン交換樹脂Ｄｏｗｅｘ  ５０Ｗ（Ｈ＋）（２５ｍｌ）に通塔し、５０％含水アセトニトリル（７５ｍｌ）で洗浄した。溶出した溶液を減圧濃縮した後、凍結乾燥することによって、目的化合物（１．０２ｇ）を得た。【００６５】
１Ｈ−ＮＭＲ（Ｄ２Ｏ＋ＮａＯＤ，ｐｐｍ）：２．１（ｓ），２．６０（ｄｄ），２．７１（ｄｄ），３．３９（ｓ），４．６３（ｄｄ）
本化合物のアスパラギン酸の重合数を、０．０２Ｎ水酸化ナトリウムを用いた滴定値に基づいて定量したところ、重合数は２１であった。
【図面の簡単な説明】
【００６６】
【図１】本発明の化合物１（ポリアスパラギン酸−パクリタキセル結合体）と比較化合物（ポリグルタミン酸−パクリタキセル結合体）のＰＢＳ溶液（ｐＨ７．１、３７℃）中でのパクリタキセルの全結合量に対する放出量の割合
【図２】本発明の化合物２、３および化合物４（ポリアスパラギン酸−ドセタキセル結合体）のＰＢＳ溶液（ｐＨ７．１、３７℃）中でのパクリタキセルの全結合量に対する放出量の割合
【図１】
0005249016.tif 000009
【図２】
0005249016.tif 000010